【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
耐コールドフロー性組成物であって、
（ａ）ジエンゴムと、
（ｂ）共役ジエン・モノビニルアレーンブロック共重合体と、
を含み、
前記組成物の溶液粘度が、前記ジエンゴムの溶液粘度未満であり、
前記組成物のコールドフローが、前記ジエンゴムのコールドフロー未満である、組成物。
【請求項２】
前記組成物が、固体である、請求項１に記載の組成物。
【請求項３】
前記組成物が、実質的に溶媒を含まない、請求項１又は２に記載の組成物。
【請求項４】
前記組成物が、ベールの形態である、請求項１〜３のいずれか一項に記載の組成物。
【請求項５】
前記ベールが、２５℃から４５℃の温度で１日間から１２ヶ月にわたって、寸法的に安定である、請求項４に記載の組成物。
【請求項６】
前記ジエンゴムの前記コールドフローが、少なくとも２５％であり、
前記組成物の前記コールドフローが、３０％未満であり、
前記組成物の前記コールドフローが、前記ジエンゴムの前記コールドフローよりも少なくとも１０パーセント点低い、請求項１〜５のいずれか一項に記載の組成物。
【請求項７】
前記組成物の前記溶液粘度が、前記ジエンゴムの前記粘度よりも少なくとも１０％低い、請求項１〜６のいずれか一項に記載の組成物。
【請求項８】
前記組成物の寸法的安定係数が、２より大きい、請求項１〜７のいずれか一項に記載の組成物。
【請求項９】
前記組成物が、前記組成物の総重量を基準として、約５〜約５０重量％の前記共役ジエン・モノビニルアレーンブロック共重合体を含み、前記共役ジエン・モノビニルアレーンブロック共重合体が、前記ブロック共重合体の前記総重量を基準として、約１５〜約９５重量％のモノビニルアレーン単量体含量を有する、請求項１〜８のいずれか一項に記載の組成物。
【請求項１０】
前記共役ジエン・モノビニルアレーンブロック共重合体が、少なくとも３個の連続する共役ジエンの混合型ブロックを含む、請求項１〜９のいずれか一項に記載の組成物。
【請求項１１】
前記共役ジエン・モノビニルアレーンブロック共重合体が、共役ジエンブロック、モノビニルアレーンブロック、又は共役ジエン・モノビニルアレーン混合ブロックの任意の組み合わせから選択される少なくとも４個のブロックを含む、請求項１〜９のいずれか一項に記載の組成物。
【請求項１２】
最初の２個のブロックが、モノビニルアレーンブロックであり、及び／又は、カップリング剤の前の最後のブロックが、共役ジエンブロックである、請求項１０〜１１のいずれか一項に記載の組成物。
【請求項１３】
前記共役ジエン・モノビニルアレーンブロック共重合体が、以下の式：
ｉ１−（Ｄ／Ａ）ｍ−ｉ２−（Ｄ／Ａ）ｎ−ｉ３−（Ｄ／Ａ）ｐ−ｉ４−（Ｄ／Ａ）ｑ−ｉ５−（Ｄ／Ａ）ｒ−Ｘ
を有するブロック構造を含み、式中、
Ａが、０〜５０ｐｈｒの範囲のモノビニルアレーンであり、
Ｄが、０〜５０ｐｈｒの範囲の共役ジエン又は異なる共役ジエンの混合物であり、ＡとＤとの合計が１００部であり、
Ｄ／Ａが、共役ジエン（複数可）とモノビニルアレーンの混合物であり、各ブロック中のＤ／Ａの比が、同一又は異なり、０：５０〜５０：０ｐｈｒの範囲であり、
ｉ１〜ｉ５が、独立して、新しい重合体鎖を開始させるための０〜０．２ｐｈｒの範囲の反応開始触媒であり、
ｍ、ｎ、ｐ、ｑ、及びｒが、独立して、０以上から３以下の範囲の整数であり、
Ｘが、カップリング剤又は停止剤である、請求項１〜９のいずれか一項に記載の組成物。
【請求項１４】
前記共役ジエン・モノビニルアレーンブロック共重合体が、以下のブロック構造の少なくとも１つを含み、
（ａ）ｉ−Ｓ−Ｓ−ｉ−Ｓ−Ｂ−Ｘ；
（ｂ）ｉ−Ｓ−ｉ−Ｓ−Ｂ−ｉ−Ｓ−Ｂ−Ｘ；
（ｃ）ｉ−Ｓ−ｉ−Ｓ−（Ｂ／Ｓ）−ｉ−Ｓ−Ｂ−Ｘ；
（ｄ）ｉ−Ｓ−ｉ−Ｓ−（Ｂ／Ｓ）−（Ｂ／Ｓ）−Ｘ；
（ｅ）ｉ−Ｓ−ｉ−Ｓ−（Ｂ／Ｓ）−（Ｂ／Ｓ）−Ｂ−Ｘ；
（ｆ）ｉ−Ｓ−ｉ−Ｓ−（Ｂ／Ｓ）−（Ｂ／Ｓ）−（Ｂ／Ｓ）−Ｘ；
（ｇ）ｉ−Ｓ−ｉ−Ｓ−（Ｂ／Ｓ）−（Ｂ／Ｓ）−（Ｂ／Ｓ）−Ｂ−Ｘ；
（ｈ）ｉ−Ｓ−ｉ−Ｓ−（Ｂ／Ｓ）−（Ｂ／Ｓ）−（Ｂ／Ｓ）−（Ｂ／Ｓ）−Ｘ；又は
（ｉ）ｉ−Ｓ−ｉ−Ｓ−（Ｂ／Ｓ）−（Ｂ／Ｓ）−（Ｂ／Ｓ）−（Ｂ／Ｓ）−Ｂ−Ｘ；
式中、
Ｓはスチレンブロックであり、
Ｂは共役ジエンブロックであり、
Ｂ／Ｓは、共役ジエン・モノビニルアレーン混合ブロックであり、
各ｉは、独立して、新しい重合体鎖を開始させるための反応開始剤であり、
Ｘは、カップリング剤又は停止剤である、請求項１〜９のいずれか一項に記載の組成物。
【請求項１５】
前記モノビニルアレーンが、スチレンであり、前記共役ジエンが、１，３−ブタジエンである、請求項１〜１４のいずれか一項に記載の組成物。
【請求項１６】
前記共役ジエン・モノビニルアレーンブロック共重合体が、スチレン・ブタジエンブロック共重合体を含み、前記ジエンゴムが、ポリブタジエンゴムを含む、請求項１〜１５のいずれか一項に記載の組成物。
【請求項１７】
前記高シスポリブタジエンゴムが、６０〜９５モル％のシス二重結合を含有する、請求項１６に記載の組成物。
【請求項１８】
ジエンゴムのコールドフロー及び溶液粘度を低減するための方法であって、
前記ジエンゴムを共役ジエン・モノビニルアレーンブロック共重合体と組み合わせて、耐コールドフロー性組成物を形成する工程を含み、
前記組成物の溶液粘度が、前記ジエンゴムの溶液粘度未満であり、
前記組成物のコールドフローが、前記ジエンゴムのコールドフロー未満である、方法。
【請求項１９】
前記組成物が、固体である、請求項１８に記載の方法。
【請求項２０】
前記組成物が、実質的に溶媒を含まない、請求項１８又は１９に記載の方法。
【請求項２１】
前記組成物が、ベールの形態である、請求項１８〜２０のいずれか一項に記載の方法。
【請求項２２】
ジエンゴムのベールを貯蔵安定化するための方法であって、
共役ジエン・モノビニルアレーンブロック共重合体を前記ジエンゴムに添加し、耐コールドフロー性組成物を形成する工程を含み、
前記組成物の溶液粘度が、前記ジエンゴムの溶液粘度未満であり、
前記組成物のコールドフローが、前記ジエンゴムのコールドフロー未満である、方法。
【請求項２３】
前記ベールが、２５℃から４５℃の温度で１日間から１２ヶ月にわたって、寸法的に安定である、請求項２１又は２２に記載の方法。
【請求項２４】
前記ジエンゴムの前記コールドフローが、少なくとも２５％であり、
前記組成物の前記コールドフローが、３０％未満であり、
前記組成物の前記コールドフローが、前記ジエンゴムの前記コールドフローよりも少なくとも１０パーセント点低い、請求項１８〜２３のいずれか一項に記載の方法。
【請求項２５】
前記組成物の前記溶液粘度が、前記ジエンゴムの前記粘度よりも少なくとも１０％低い、請求項１８〜２４のいずれか一項に記載の方法。
【請求項２６】
前記組成物の寸法的安定係数が、２より大きい、請求項１８〜２５のいずれか一項に記載の方法。
【請求項２７】
前記組成物が、前記組成物の総重量を基準として、約５〜約５０重量％の前記共役ジエン・モノビニルアレーンブロック共重合体を含み、前記共役ジエン・モノビニルアレーンブロック共重合体が、前記ブロック共重合体の前記総重量を基準として、約１５〜約９５重量％のモノビニルアレーン単量体含量を有する、請求項１８〜２６のいずれか一項に記載の方法。
【請求項２８】
前記共役ジエン・モノビニルアレーンブロック共重合体が、少なくとも３個の連続する共役ジエンの混合型ブロックを含む、請求項１８〜２７のいずれか一項に記載の方法。
【請求項２９】
前記共役ジエン・モノビニルアレーンブロック共重合体が、共役ジエンブロック、モノビニルアレーンブロック、又は共役ジエン・モノビニルアレーン混合ブロックの任意の組み合わせから選択される少なくとも４個のブロックを含む、請求項１８〜２７のいずれか一項に記載の方法。
【請求項３０】
最初の２個のブロックが、モノビニルアレーンブロックであり、及び／又は、カップリング剤の前の最後のブロックが、共役ジエンブロックである、請求項２８〜２９のいずれか一項に記載の方法。
【請求項３１】
前記共役ジエン・モノビニルアレーンブロック共重合体が、以下の式：
ｉ１−（Ｄ／Ａ）ｍ−ｉ２−（Ｄ／Ａ）ｎ−ｉ３−（Ｄ／Ａ）ｐ−ｉ４−（Ｄ／Ａ）ｑ−ｉ５−（Ｄ／Ａ）ｒ−Ｘ
を有するブロック構造を含み、式中、
Ａが、０〜５０ｐｈｒの範囲のモノビニルアレーンであり、
Ｄが、０〜５０ｐｈｒの範囲の共役ジエン又は異なる共役ジエンの混合物であり、ＡとＤとの合計が１００部であり、
Ｄ／Ａが、共役ジエン（複数可）とモノビニルアレーンの混合物であり、各ブロック中のＤ／Ａの比が、同一又は異なり、０：５０〜５０：０ｐｈｒの範囲であり、
ｉ１〜ｉ５が、独立して、新しい重合体鎖を開始させるための０〜０．２ｐｈｒの範囲の反応開始触媒であり、
ｍ、ｎ、ｐ、ｑ、及びｒが、独立して、０以上から３以下の範囲の整数であり、
Ｘが、カップリング剤又は停止剤である、請求項１８〜２７のいずれか一項に記載の方法。
【請求項３２】
前記共役ジエン・モノビニルアレーンブロック共重合体が、以下のブロック構造の少なくとも１つを含み、
（ａ）ｉ−Ｓ−Ｓ−ｉ−Ｓ−Ｂ−Ｘ；
（ｂ）ｉ−Ｓ−ｉ−Ｓ−Ｂ−ｉ−Ｓ−Ｂ−Ｘ；
（ｃ）ｉ−Ｓ−ｉ−Ｓ−（Ｂ／Ｓ）−ｉ−Ｓ−Ｂ−Ｘ；
（ｄ）ｉ−Ｓ−ｉ−Ｓ−（Ｂ／Ｓ）−（Ｂ／Ｓ）−Ｘ；
（ｅ）ｉ−Ｓ−ｉ−Ｓ−（Ｂ／Ｓ）−（Ｂ／Ｓ）−Ｂ−Ｘ；
（ｆ）ｉ−Ｓ−ｉ−Ｓ−（Ｂ／Ｓ）−（Ｂ／Ｓ）−（Ｂ／Ｓ）−Ｘ；
（ｇ）ｉ−Ｓ−ｉ−Ｓ−（Ｂ／Ｓ）−（Ｂ／Ｓ）−（Ｂ／Ｓ）−Ｂ−Ｘ；
（ｈ）ｉ−Ｓ−ｉ−Ｓ−（Ｂ／Ｓ）−（Ｂ／Ｓ）−（Ｂ／Ｓ）−（Ｂ／Ｓ）−Ｘ；又は
（ｉ）ｉ−Ｓ−ｉ−Ｓ−（Ｂ／Ｓ）−（Ｂ／Ｓ）−（Ｂ／Ｓ）−（Ｂ／Ｓ）−Ｂ−Ｘ；
式中、
Ｓはスチレンブロックであり、
Ｂは共役ジエンブロックであり、
Ｂ／Ｓは、共役ジエン・モノビニルアレーン混合ブロックであり、
各ｉは、独立して、新しい重合体鎖を開始させるための反応開始剤であり、
Ｘは、カップリング剤又は停止剤である、請求項１８〜２７のいずれか一項に記載の方法。
【請求項３３】
前記モノビニルアレーンが、スチレンであり、前記共役ジエンが、１，３−ブタジエンである、請求項１８〜３２のいずれか一項に記載の方法。
【請求項３４】
前記共役ジエン・モノビニルアレーンブロック共重合体が、スチレン・ブタジエンブロック共重合体を含み、前記ジエンゴムが、ポリブタジエンゴムを含む、請求項１８〜３３のいずれか一項に記載の方法。
【請求項３５】
前記高シスポリブタジエンゴムが、６０〜９５モル％のシス二重結合を含有する、請求項３４に記載の組成物。
【請求項３６】
高衝撃重合体組成物であって、
（ｉ）モノビニルアレーン系重合体と、
（ｉｉ）前記重合体中に分散した約１〜約３５重量％の粒子と、を含み、
前記粒子が、請求項１〜１７のいずれか一項に記載の耐コールドフロー性組成物を含む、組成物。
【請求項３７】
前記モノビニルアレーン系重合体の少なくとも一部が、前記耐コールドフロー性組成物でグラフトされている、請求項３６に記載の組成物。
【請求項３８】
前記高衝撃重合体組成物が、約３〜約３０重量％の前記耐コールドフロー性組成物を含んでいる粒子を含む、請求項３６又は３７に記載の組成物。
【請求項３９】
前記高衝撃重合体組成物が、高衝撃ポリスチレンである、請求項３６〜３８のいずれか一項に記載の組成物。
【請求項４０】
前記モノビニルアレーン単量体が、スチレンであり、前記高衝撃重合体組成物が、アクリロニトリル・ブタジエン・スチレン重合体である、請求項３６〜３８のいずれか一項に記載の組成物。
【請求項４１】
前記モノビニルアレーン系重合体が、モノビニルアレーン単量体とメタクリレート単量体とから誘導された共重合体である、請求項３６〜３８のいずれか一項に記載の組成物。
【請求項４２】
前記メタクリレート単量体が、メチルメタクリレートである、請求項４１に記載の組成物。
【請求項４３】
前記高衝撃重合体組成物が、メチルメタクリレート・ブタジエン・スチレン重合体である、請求項４１〜４２のいずれか一項に記載の組成物。
【請求項４４】
前記モノビニルアレーン系重合体が、重合体の総重量を基準として、約５５〜約９５重量％のモノビニルアレーン単量体含量を有する、請求項３６〜４３のいずれか一項に記載の組成物。
【手続補正２】
【補正対象書類名】明細書
【補正対象項目名】００１８
【補正方法】変更
【補正の内容】
【００１８】
本明細書で記載されているものと類似する又は等価な任意の方法及び材料が、本発明の実施又は試験において使用され得るが、典型的な方法及び材料が、本明細書に記載されている。
なお、下記［１］から［１０１］は、いずれも本発明の一形態又は一態様である。
［１］
耐コールドフロー性組成物であって、
（ａ）ジエンゴムと、
（ｂ）共役ジエン・モノビニルアレーンブロック共重合体と、
を含み、
前記組成物の溶液粘度が、前記ジエンゴムの溶液粘度未満であり、
前記組成物のコールドフローが、前記ジエンゴムのコールドフロー未満である、組成物。
［２］
ジエンゴムのコールドフロー及び溶液粘度を低減するための方法であって、
前記ジエンゴムを共役ジエン・モノビニルアレーンブロック共重合体と組み合わせて、耐コールドフロー性組成物を形成する工程を含み、
前記組成物の溶液粘度が、前記ジエンゴムの溶液粘度未満であり、
前記組成物のコールドフローが、前記ジエンゴムのコールドフロー未満である、方法。
［３］
前記組成物が、固体である、［１］又は［２］に記載の組成物又は方法。
［４］
前記組成物が、２５℃で固体である、［１］〜［３］のいずれか一項に記載の組成物又は方法。
［５］
前記組成物が、５０℃で固体である、［１］〜［４］のいずれか一項に記載の組成物又は方法。
［６］
前記組成物が、実質的に溶媒を含まない、［１］〜［５］のいずれか一項に記載の組成物又は方法。
［７］
前記組成物が、ベールの形態である、［１］〜［６］のいずれか一項に記載の組成物又は方法。
［８］
ジエンゴムのベールを貯蔵安定化するための方法であって、
共役ジエン・モノビニルアレーンブロック共重合体を前記ジエンゴムに添加し、耐コールドフロー性組成物を形成する工程を含み、
前記組成物の溶液粘度が、前記ジエンゴムの溶液粘度未満であり、
前記組成物のコールドフローが、前記ジエンゴムのコールドフロー未満である、方法。
［９］
前記ベールが、２５℃で少なくとも１日間、寸法的に安定である、［７］又は［８］に記載の組成物又は方法。
［１０］
前記ベールが、２５℃で少なくとも１週間、寸法的に安定である、［７］〜［９］のいずれか一項に記載の組成物又は方法。
［１１］
前記ベールが、２５℃で少なくとも１ヶ月間、寸法的に安定である、［７］〜［１０］のいずれか一項に記載の組成物又は方法。
［１２］
前記ベールが、２５℃で少なくとも６ヶ月間、寸法的に安定である、［７］〜［１１］のいずれか一項に記載の組成物又は方法。
［１３］
前記ベールが、３５℃で少なくとも１日間、寸法的に安定である、［７］〜［１２］のいずれか一項に記載の組成物又は方法。
［１４］
前記ベールが、３５℃で少なくとも１週間、寸法的に安定である、［７］〜［１３］のいずれか一項に記載の組成物又は方法。
［１５］
前記ベールが、３５℃で少なくとも１ヶ月間、寸法的に安定である、［７］〜［１４］のいずれか一項に記載の組成物又は方法。
［１６］
前記ベールが、３５℃で少なくとも６ヶ月間、寸法的に安定である、［７］〜［１５］のいずれか一項に記載の組成物又は方法。
［１７］
前記ベールが、４５℃で少なくとも１日間、寸法的に安定である、［７］〜［１６］のいずれか一項に記載の組成物又は方法。
［１８］
前記ベールが、４５℃で少なくとも１週間、寸法的に安定である、［７］〜［１７］のいずれか一項に記載の組成物又は方法。
［１９］
前記ベールが、４５℃で少なくとも１ヶ月間、寸法的に安定である、［７］〜［１８］のいずれか一項に記載の組成物又は方法。
［２０］
前記ベールが、４５℃で少なくとも６ヶ月間、寸法的に安定である、［７］〜［１９］のいずれか一項に記載の組成物又は方法。
［２１］
前記組成物の前記コールドフローが、前記ジエンゴムの前記コールドフローよりも少なくとも１０パーセント点低い、［１］〜［２０］のいずれか一項に記載の組成物又は方法。
［２２］
前記組成物の前記コールドフローが、前記ジエンゴムの前記コールドフローよりも少なくとも２０パーセント点低い、［１］〜［２１］のいずれか一項に記載の組成物又は方法。
［２３］
前記組成物の前記コールドフローが、前記ジエンゴムの前記コールドフローよりも少なくとも３０パーセント点低い、［１］〜［２２］のいずれか一項に記載の組成物又は方法。
［２４］
前記組成物の前記コールドフローが、３０％未満である、［１］〜［２３］のいずれか一項に記載の組成物又は方法。
［２５］
前記組成物の前記コールドフローが、１０％未満である、［１］〜［２４］のいずれか一項に記載の組成物又は方法。
［２６］
前記組成物の前記コールドフローが、５％未満である、［１］〜［２５］のいずれか一項に記載の組成物又は方法。
［２７］
前記組成物の前記コールドフローが、実質的に０である、［１］〜［２６］のいずれか一項に記載の組成物又は方法。
［２８］
前記ジエンゴムの前記コールドフローが、少なくとも２５％である、［１］〜［２７］のいずれか一項に記載の組成物又は方法。
［２９］
前記ジエンゴムの前記コールドフローが、少なくとも４０％である、［１］〜［２８］のいずれか一項に記載の組成物又は方法。
［３０］
前記ジエンゴムの前記コールドフローが、少なくとも５０％である、［１］〜［２９］のいずれか一項に記載の組成物又は方法。
［３１］
前記組成物の前記溶液粘度が、前記ジエンゴムの前記粘度よりも少なくとも１０％低い、［１］〜［３０］のいずれか一項に記載の組成物又は方法。
［３２］
前記組成物の前記溶液粘度が、前記ジエンゴムの前記粘度よりも少なくとも２５％低い、［１］〜［３１］のいずれか一項に記載の組成物又は方法。
［３３］
前記組成物の前記溶液粘度が、前記ジエンゴムの前記粘度よりも少なくとも５０％低い、［１］〜［３２］のいずれか一項に記載の組成物又は方法。
［３４］
前記組成物の前記溶液粘度が、前記ジエンゴムの前記粘度よりも少なくとも７５％低い、［１］〜［３３］のいずれか一項に記載の組成物又は方法。
［３５］
前記組成物の前記溶液粘度が、前記ジエンゴムの前記粘度よりも少なくとも９０％低い、［１］〜［３４］のいずれか一項に記載の組成物又は方法。
［３６］
前記組成物の寸法的安定係数が、２より大きい、［１］〜［３５］のいずれか一項に記載の組成物又は方法。
［３７］
前記組成物の前記寸法的安定係数が、３以上である、［１］〜［３６］のいずれか一項に記載の組成物又は方法。
［３８］
前記組成物の前記寸法的安定係数が、４以上である、［１］〜［３７］のいずれか一項に記載の組成物又は方法。
［３９］
前記組成物の前記寸法的安定係数が、５以上である、［１］〜［３８］のいずれか一項に記載の組成物又は方法。
［４０］
前記組成物が、前記組成物の総重量を基準として、約５〜約５０重量％の前記共役ジエン・モノビニルアレーンブロック共重合体を含む、［１］〜［３９］のいずれか一項に記載の組成物又は方法。
［４１］
前記組成物が、前記組成物の前記総重量を基準として、約１０〜約４０重量％の前記共役ジエン・モノビニルアレーンブロック共重合体を含む、［１］〜［４０］のいずれか一項に記載の組成物又は方法。
［４２］
前記組成物が、前記組成物の前記総重量を基準として、約１５〜約３０重量％の前記共役ジエン・モノビニルアレーンブロック共重合体を含む、［１］〜［４１］のいずれか一項に記載の組成物又は方法。
［４３］
前記組成物が、前記組成物の前記総重量を基準として、約１５〜約２５重量％の前記共役ジエン・モノビニルアレーンブロック共重合体を含む、［１］〜［４２］のいずれか一項に記載の組成物又は方法。
［４４］
前記共役ジエン・モノビニルアレーンブロック共重合体が、前記ブロック共重合体の前記総重量を基準として、約１５〜約９５重量％のモノビニルアレーン単量体含量を有する、［１］〜［４３］のいずれか一項に記載の組成物又は方法。
［４５］
前記共役ジエン・モノビニルアレーンブロック共重合体が、前記ブロック共重合体の前記総重量を基準として、約２５〜約９５重量％のモノビニルアレーン単量体含量を有する、［１］〜［４４］のいずれか一項に記載の組成物又は方法。
［４６］
前記共役ジエン・モノビニルアレーンブロック共重合体が、前記ブロック共重合体の前記総重量を基準として、約２５〜約５０重量％のモノビニルアレーン単量体含量を有する、［１］〜［４５］のいずれか一項に記載の組成物又は方法。
［４７］
前記共役ジエン・モノビニルアレーンブロック共重合体が、前記ブロック共重合体の前記総重量を基準として、約２５〜約４５重量％のモノビニルアレーン単量体含量を有する、［１］〜［４６］のいずれか一項に記載の組成物又は方法。
［４８］
前記共役ジエン・モノビニルアレーンブロック共重合体が、前記ブロック共重合体の前記総重量を基準として、約５０〜約９５重量％のモノビニルアレーン単量体含量を有する、［１］〜［４７］のいずれか一項に記載の組成物又は方法。
［４９］
前記共役ジエン・モノビニルアレーンブロック共重合体が、前記ブロック共重合体の前記総重量を基準として、約６５〜約８０重量％のモノビニルアレーン単量体含量を有する、［１］〜［４８］のいずれか一項に記載の組成物又は方法。
［５０］
前記共役ジエン・モノビニルアレーンブロック共重合体が、結合型共役ジエン・モノビニルアレーンブロック共重合体を含む、［１］〜［４９］のいずれか一項に記載の組成物又は方法。
［５１］
前記共役ジエン・モノビニルアレーンブロック共重合体が、非結合型共役ジエン・モノビニルアレーンブロック共重合体を含む、［１］〜［４９］のいずれか一項に記載の組成物又は方法。
［５２］
前記共役ジエン・モノビニルアレーンブロック共重合体が、結合型単峰性共役ジエン・モノビニルアレーンブロック共重合体を含む、［１］〜［４９］のいずれか一項に記載の組成物又は方法。
［５３］
前記共役ジエン・モノビニルアレーンブロック共重合体が、非結合型単峰性共役ジエン・モノビニルアレーンブロック共重合体を含む、［１］〜［４９］のいずれか一項に記載の組成物又は方法。
［５４］
前記共役ジエン・モノビニルアレーンブロック共重合体が、結合型多峰性共役ジエン・モノビニルアレーンブロック共重合体を含む、［１］〜［４９］のいずれか一項に記載の組成物又は方法。
［５５］
前記共役ジエン・モノビニルアレーンブロック共重合体が、非結合型多峰性共役ジエン・モノビニルアレーンブロック共重合体を含む、［１］〜［４９］のいずれか一項に記載の組成物又は方法。
［５６］
前記多峰性共役ジエン・モノビニルアレーンブロック共重合体が、少なくとも２つのモードを含有する、［５４］又は［５５］に記載の組成物又は方法。
［５７］
前記共役ジエン・モノビニルアレーンブロック共重合体が、共役ジエンブロック、モノビニルアレーンブロック、又は共役ジエン・モノビニルアレーン混合ブロックの任意の組み合わせから選択される少なくとも２個のブロックを含む、［１］〜［４９］のいずれか一項に記載の組成物又は方法。
［５８］
前記共役ジエン・モノビニルアレーンブロック共重合体が、共役ジエンブロック、モノビニルアレーンブロック、又は共役ジエン・モノビニルアレーン混合ブロックの任意の組み合わせから選択される少なくとも３個のブロックを含む、［１］〜［４９］のいずれか一項に記載の組成物又は方法。
［５９］
前記共役ジエン・モノビニルアレーンブロック共重合体が、共役ジエンブロック、モノビニルアレーンブロック、又は共役ジエン・モノビニルアレーン混合ブロックの任意の組み合わせから選択される少なくとも４個のブロックを含む、［１］〜［４９］のいずれか一項に記載の組成物又は方法。
［６０］
最初の２個のブロックが、モノビニルアレーンブロックである、［５７］〜［５９］のいずれか一項に記載の組成物又は方法。
［６１］
カップリング剤の前の最後のブロックが、共役ジエンブロックである、［５７］〜［６０］のいずれか一項に記載の組成物又は方法。
［６２］
前記共役ジエン・モノビニルアレーンブロック共重合体が、共役ジエンブロック、モノビニルアレーンブロック、又は共役ジエン・モノビニルアレーン混合ブロックの任意の組み合わせから選択される３〜１０個のブロックを含む、［１］〜［４９］のいずれか一項に記載の組成物又は方法。
［６３］
前記共役ジエン・モノビニルアレーンブロック共重合体が、共役ジエンブロック、モノビニルアレーンブロック、又は共役ジエン・モノビニルアレーン混合ブロックの任意の組み合わせから選択される４〜７個のブロックを含む、［１］〜［４９］のいずれか一項に記載の組成物又は方法。
［６４］
前記共役ジエン・モノビニルアレーンブロック共重合体が、共役ジエンブロック、モノビニルアレーンブロック、又は共役ジエン・モノビニルアレーン混合ブロックの任意の組み合わせから選択される４〜５個のブロックを含む、［１］〜［４９］のいずれか一項に記載の組成物又は方法。
［６５］
前記共役ジエン・モノビニルアレーンブロック共重合体が、以下の式：
ｉ１−（Ｄ／Ａ）ｍ−ｉ２−（Ｄ／Ａ）ｎ−ｉ３−（Ｄ／Ａ）ｐ−ｉ４−（Ｄ／Ａ）ｑ−ｉ５−（Ｄ／Ａ）ｒ−Ｘ
を有するブロック構造を含み、式中、
Ａが、０〜５０ｐｈｒの範囲のモノビニルアレーンであり、
Ｄが、０〜５０ｐｈｒの範囲の共役ジエン又は異なる共役ジエンの混合物であり、ＡとＤとの合計が１００部であり、
Ｄ／Ａが、共役ジエン（複数可）とモノビニルアレーンの混合物であり、各ブロック中のＤ／Ａの比が、同一又は異なり、０：５０〜５０：０ｐｈｒの範囲であり、
ｉ１〜ｉ５が、独立して、新しい重合体鎖を開始させるための０〜０．２ｐｈｒの範囲の反応開始触媒であり、
ｍ、ｎ、ｐ、ｑ、及びｒが、独立して、０以上から３以下の範囲の整数であり、
Ｘが、カップリング剤又は停止剤である、［１］〜［４９］のいずれか一項に記載の組成物又は方法。
［６６］
前記共役ジエン・モノビニルアレーンブロック共重合体が、以下のブロック構造の少なくとも１つを含み、
（ａ）ｉ−Ｓ−Ｓ−ｉ−Ｓ−Ｂ−Ｘ；
（ｂ）ｉ−Ｓ−ｉ−Ｓ−Ｂ−ｉ−Ｓ−Ｂ−Ｘ；
（ｃ）ｉ−Ｓ−ｉ−Ｓ−（Ｂ／Ｓ）−ｉ−Ｓ−Ｂ−Ｘ；
（ｄ）ｉ−Ｓ−ｉ−Ｓ−（Ｂ／Ｓ）−（Ｂ／Ｓ）−Ｘ；
（ｅ）ｉ−Ｓ−ｉ−Ｓ−（Ｂ／Ｓ）−（Ｂ／Ｓ）−Ｂ−Ｘ；
（ｆ）ｉ−Ｓ−ｉ−Ｓ−（Ｂ／Ｓ）−（Ｂ／Ｓ）−（Ｂ／Ｓ）−Ｘ；
（ｇ）ｉ−Ｓ−ｉ−Ｓ−（Ｂ／Ｓ）−（Ｂ／Ｓ）−（Ｂ／Ｓ）−Ｂ−Ｘ；
（ｈ）ｉ−Ｓ−ｉ−Ｓ−（Ｂ／Ｓ）−（Ｂ／Ｓ）−（Ｂ／Ｓ）−（Ｂ／Ｓ）−Ｘ；又は
（ｉ）ｉ−Ｓ−ｉ−Ｓ−（Ｂ／Ｓ）−（Ｂ／Ｓ）−（Ｂ／Ｓ）−（Ｂ／Ｓ）−Ｂ−Ｘ；
式中、
Ｓはスチレンブロックであり、
Ｂは共役ジエンブロックであり、
Ｂ／Ｓは、共役ジエン・モノビニルアレーン混合ブロックであり、
各ｉは、独立して、新しい重合体鎖を開始させるための反応開始剤であり、
Ｘは、カップリング剤又は停止剤である、［１］〜［４９］のいずれか一項に記載の組成物又は方法。
［６７］
前記共役ジエン・モノビニルアレーンブロック共重合体が、少なくとも３つの連続する共役ジエン・モノビニルアレーン混合ブロックを含む、［１］〜［４９］のいずれか一項に記載の組成物又は方法。
［６８］
前記共役ジエン・モノビニルアレーンブロック共重合体が、少なくとも３つの連続する共役ジエン・モノビニルアレーンテーパ状混合ブロックを含む、［１］〜［４９］のいずれか一項に記載の組成物又は方法。
［６９］
前記共役ジエン・モノビニルアレーンブロック共重合体が、少なくとも３つの連続する共役ジエン・モノビニルアレーンランダム混合ブロックを含む、［１］〜［４９］のいずれか一項に記載の組成物又は方法。
［７０］
前記モノビニルアレーンが、８〜１８個の炭素原子を含有する、［１］〜［６９］のいずれか一項に記載の組成物又は方法。
［７１］
前記モノビニルアレーンが、スチレンである、［１］〜［７０］のいずれか一項に記載の組成物又は方法。
［７２］
前記共役ジエンが、４〜１２個の炭素原子を含有する、［１］〜［７１］のいずれか一項に記載の組成物又は方法。
［７３］
前記共役ジエンが、ブタジエンである、［１］〜［７２］のいずれか一項に記載の組成物又は方法。
［７４］
前記共役ジエンが、１，３−ブタジエンである、［１］〜［７３］のいずれか一項に記載の組成物又は方法。
［７５］
前記共役ジエン・モノビニルアレーンブロック共重合体が、スチレン・ブタジエンブロック共重合体を含む、［１］〜［７４］のいずれか一項に記載の組成物又は方法。
［７６］
前記ジエンゴムが、ポリブタジエンゴムを含む、［１］〜［７５］のいずれか一項に記載の組成物又は方法。
［７７］
前記ジエンゴムが、高シスポリブタジエンゴムを含む、［１］〜［７６］のいずれか一項に記載の組成物又は方法。
［７８］
前記高シスポリブタジエンゴムが、６０〜９５モル％のシス二重結合を含有する、［７７］に記載の組成物又は方法。
［７９］
前記ジエンゴムが、低シスポリブタジエンゴムを含む、［１］〜［７６］のいずれか一項に記載の組成物又は方法。
［８０］
前記低シスポリブタジエンゴムが、２０〜６０モル％のシス二重結合を含有する、［７９］に記載の組成物又は方法。
［８１］
前記ジエンゴムが、ジエン・モノビニルアレーンゴムを含む、［１］〜［７５］のいずれか一項に記載の組成物又は方法。
［８２］
前記ジエン・モノビニルアレーンゴムが、最大４０重量％のスチレンを含有する、［８１］に記載の組成物又は方法。
［８３］
高衝撃重合体組成物であって、
（ｉ）モノビニルアレーン系重合体と、
（ｉｉ）前記重合体中に分散した約１〜約３５重量％の粒子と、を含み、
前記粒子が、［１］〜［８２］のいずれか一項に記載の耐コールドフロー性組成物を含む、組成物。
［８４］
前記モノビニルアレーン系重合体の少なくとも一部が、前記耐コールドフロー性組成物でグラフトされている、［８３］に記載の組成物。
［８５］
前記高衝撃重合体組成物が、約３〜約３０重量％の前記耐コールドフロー性組成物を含んでいる粒子を含む、［８３］又は［８４］に記載の組成物。
［８６］
前記高衝撃重合体組成物が、約４〜約２５重量％の前記耐コールドフロー性組成物を含んでいる粒子を含む、［８３］又は［８４］に記載の組成物。
［８７］
前記高衝撃重合体組成物が、約８〜約１８重量％の前記耐コールドフロー性組成物を含んでいる粒子を含む、［８３］又は［８４］に記載の組成物。
［８８］
前記モノビニルアレーン系重合体が、ポリスチレンを含む、［８３］〜［８７］のいずれか一項に記載の組成物。
［８９］
前記高衝撃重合体組成物が、高衝撃ポリスチレンである、［８３］〜［８８］のいずれか一項に記載の組成物。
［９０］
前記モノビニルアレーン系重合体が、モノビニルアレーン単量体とアクリル単量体とから誘導された共重合体である、［８３］〜［８７］のいずれか一項に記載の組成物。
［９１］
前記モノビニルアレーン系重合体が、前記重合体の総重量を基準として、約５５〜約９５重量％のモノビニルアレーン単量体含量を有する、［９０］に記載の組成物。
［９２］
前記モノビニルアレーン系重合体が、前記重合体の総重量を基準として、約６５〜約８５重量％のモノビニルアレーン単量体含量を有する、［９０］に記載の組成物。
［９３］
前記モノビニルアレーン単量体が、スチレンである、［９０］〜［９２］のいずれか一項に記載の組成物。
［９４］
前記アクリル単量体が、アクリロニトリルである、［９０］〜［９３］のいずれか一項に記載の組成物。
［９５］
前記高衝撃重合体組成物が、アクリロニトリル・ブタジエン・スチレン重合体である、［９０］〜［９４］のいずれか一項に記載の組成物。
［９６］
前記モノビニルアレーン系重合体が、モノビニルアレーン単量体とメタクリレート単量体とから誘導された共重合体である、［８３］〜［８７］のいずれか一項に記載の組成物。
［９７］
前記モノビニルアレーン系重合体が、前記重合体の総重量を基準として、約５５〜約９５重量％のモノビニルアレーン単量体含量を有する、［９６］に記載の組成物。
［９８］
前記モノビニルアレーン系重合体が、前記重合体の総重量を基準として、約６５〜約８５重量％のモノビニルアレーン単量体含量を有する、［９６］に記載の組成物。
［９９］
前記モノビニルアレーン単量体が、スチレンである、［９６］〜［９８］のいずれか一項に記載の組成物。
［１００］
前記メタクリレート単量体が、メチルメタクリレートである、［９６］〜［９９］のいずれか一項に記載の組成物。
［１０１］
前記高衝撃重合体組成物が、メチルメタクリレート・ブタジエン・スチレン重合体である、［９６］〜［１００］のいずれか一項に記載の組成物。